(57)【要約】【課題】工事期間を短縮し、新築当初の壁の風合・景観を維持したまま、長期間に亘って変色することがなく、耐久性及び確実性の高い既設仕上げ壁の落下防止構造及び落下防止工法を提供すること。【解決手段】既設仕上げ壁に形成された孔に挿通され、少なくとも先端が躯体に埋設された注入口付アンカーピンと、前記注入口から躯体表面と既設仕上げ壁との間に注入されたエポキシ樹脂又はアクリル樹脂と、既設仕上げ壁表面に形成された短繊維が混入された透明水性アクリル樹脂系エマルジョン塗膜層とによって構成された既設仕上げ壁の落下防止構造とした。【選択図】図２
2007284937.tif 000002
【特許請求の範囲】
【請求項１】
既設仕上げ壁表面が短繊維が混入された透明アクリル樹脂系エマルジョン塗膜層によって被覆された既設仕上げ壁の落下防止構造。
【請求項２】
既設仕上げ壁に形成された孔に挿通され、少なくとも先端が躯体に埋設された注入口付アンカーピンと、
前記注入口から躯体表面と既設仕上げ壁との間に注入されたエポキシ樹脂又はアクリル樹脂と、
既設仕上げ壁表面に形成された短繊維が混入された透明アクリル樹脂系エマルジョン塗膜層と、
によって構成された既設仕上げ壁の落下防止構造。
【請求項３】
前記透明アクリル樹脂系エマルジョン塗膜層は、ローラー塗布又は吹き付けによって形成されたものであることを特徴とする請求項１乃至請求項２のいずれかに記載の既設仕上げ壁の落下防止構造。
【請求項４】
前記短繊維が混入された透明アクリル樹脂系エマルジョン塗膜層は、アクリル樹脂エマルジョン、アクリル共重合樹脂エマルジョン、アクリルシリコン共重合樹脂エマルジョンの群から少なくとも１つ選ばれたエマルジョンが、成膜後透明となったものであることを特徴とする請求項１乃至請求項３のいずれかに記載の既設仕上げ壁の落下防止構造。
【請求項５】
前記透明アクリル樹脂系エマルジョンは、長さ３〜１５ｍｍ、太さ１〜５０μｍのナイロン、ビニロン、ガラス等の短繊維が重量比において０．５〜５％混入されたものであることを特徴とする請求項４に記載の既設仕上げ壁の落下防止構造。
【請求項６】
既設仕上げ壁表面に、ナイロン、ビニロン、ガラス等の短繊維を混入した透明アクリル樹脂系エマルジョンをローラー塗布又は吹き付けることを特徴とする既設仕上げ壁の落下防止工法。
【請求項７】
既設仕上げ壁と躯体に穿孔し、
注入口付アンカーピンを前記穿孔された孔に少なくとも先端が躯体に埋設するまで挿入固定し、
前記アンカーピンの注入口からエポキシ樹脂又はアクリル樹脂を加圧注入して、躯体表面と既設仕上げ壁との間の空隙に充填し、
既設仕上げ壁表面に、ナイロン、ビニロン、ガラス等の短繊維を混入した透明アクリル樹脂系エマルジョンをローラー塗布又は吹き付ける
ことを特徴とする既設仕上げ壁の落下防止工法。
【発明の詳細な説明】
【技術分野】
【０００１】
本発明は、既設仕上げ壁、例えばタイル等が落下するのを防止するための、既設仕上げ壁の落下防止構造及び落下防止工法に関するものである。
【背景技術】
【０００２】
建築物や構築物の仕上げ壁の代表例であるタイル張り仕上げ壁は、平均して築造後１３．６年頃からひび割れ、浮き等の変状が顕在化してくる。
仕上げ壁表面のタイルのひび割れは、漏水やひいては、コンクリート躯体の中性化による耐力の低下等を招き、建築物や構築物の耐用年数に大きな影響を与える。
また、同じくタイルの浮きは、タイルの剥落等による死傷等の大きな事故につながりかねない。
さらに、躯体内の鉄筋が腐食した場合には、躯体表面が盛り上がり、この躯体盛上部が既設仕上げ壁ともども落下することもあり、これも大きな事故につながりかねない。
【０００３】
そこで従来より、様々な既設仕上げ壁の落下防止工法が採られている。
特開平１０−１１５１０１号公報には、躯体に外装されたタイルの所要部位に躯体内部に貫通するアンカー孔を穿設し、タイル表面に形成されたアンカー孔の開口縁部に前記アンカー孔とほぼ同径か又は多少大きめの透孔を有するマスキングテープを貼着したのち、前記アンカー孔に外周部を粗面としたアンカーピンを挿入し、アンカーピンの先端がタイルの厚みのほぼ１／２程度の部位に位置するように没入させて接着剤で固定し、ついで補修せんとするタイルと同色の顔料を配合して調色したグラウト材をアンカー孔に充填して開口部を閉塞し、しかるのち貼付したマスキングテープを剥離する技術が開示されている。
【特許文献１】特開平１０−１１５１０１号公報
【０００４】
また、特開平０９−１７７３２８号公報には、基礎外壁の表面を仕上げにした建築物用外壁において、前記タイルの浮きによる剥離のある部位の表面に下地材としてのラテックスモルタルの層を形成し、該ラテックスモルタルの上面にネットを配置し、該ネットの表面に再度、形成したラテックスモルタルの層の上面に軽量のガラス繊維コンクリート板を配設し、該ガラス繊維コンクリート板に形成したピン孔に挿通させたフランジ部を有するピンを前記基礎外壁に押し込んで、前記ガラス繊維コンクリート板及び前記ネットを固定する技術が開示されている。
【特許文献２】特開平０９−１７７３２８号公報
【０００５】
さらに、特開平１１−３０３３６１号公報には、既存タイル張り壁面の所定の区域毎にこの区域内の１群の既設タイルのうちの適数個の既設タイルを剥離および除去して既設タイルの除去によって凹陥した凹陥部を造出してから、既存タイル張り壁面にネットを貼り付けてこのネットのうち、前記凹陥部に対向する部位を、頭部が前記凹陥部内に嵌め込まれた状態で下地中に打込まれたアンカ−部材によって前記凹陥部の底面に固定し、次に、前記凹陥部内に充填物を充填して前記ネットおよび前記充填物の外表面による補修用施工面を形成してから、この補修用施工面に仕上げ壁材を積層施工して既存タイル張り壁面を新規壁面によって被覆する技術が開示されている。
【特許文献３】特開平１１−３０３３６１号公報
【０００６】
さらにまた、特開２００１−１７３２４２号公報には、（１）既存仕上層（既存モルタル、タイル仕上外壁面等）の欠損箇所を修復し、下地を調整する工程（２）前記下地に剥落防止用ネットを接着・固定する工程（３）前記ネットの上にアルミニウム製パネルを貼着する工程（４）前記パネルをアンカーピンで固定する工程を順次経る外壁及び屋上の改修工法が開示されている。
【特許文献４】特開２００１−１７３２４２号公報
【０００７】
さらには、特開２００２−３３９５７８号公報には、コンクリート躯体の表面がモルタル等の仕上げ層で被覆された建物外周面を有し、前記コンクリート躯体に複数のアンカーが夫々互いに離間して埋設固定され、前記仕上げ層の外面側に被覆された透明体からなる所定幅の薄肉の保護材が、複数の前記アンカーを介して、建物外周面に止着された建物外周面の補修構造とした技術が開示されている。
【特許文献５】特開２００２−３３９５７８号公報
【発明の開示】
【発明が解決しようとする課題】
【０００８】
上記特許文献１に記載された従来技術は、剥離したタイル毎に補修工事を実施する必要があることから、工事期間が長期化しコストが嵩む。
また、上記特許文献２乃至４に記載された従来技術はいずれも、既設の仕上げ面であるタイルを新設のタイル等で被覆してしまうので、建築物新築当初の価値ある景観が喪失する。
さらに、上記特許文献５に記載された従来技術は、新築当初の外壁の景観そのものは透明保護材を通じて視認可能であるものの、該透明保護材が部分的に張り付けられるとともに、ナットが壁から突出していて、補修したことが一目瞭然となって景観上好ましくない。
【０００９】
本発明は、工事期間を短縮し、新築当初の壁の風合・景観を維持したまま、長期間に亘って変色することがなく、耐久性及び確実性の高い既設仕上げ壁の落下防止構造及び落下防止工法を提供することを目的とするものである。
【課題を解決するための手段】
【００１０】
上記の目的を達成するため、本発明の請求項１に係る既設仕上げ壁の落下防止構造は、既設仕上げ壁表面が短繊維が混入された透明アクリル樹脂系エマルジョン塗膜層によって被覆された既設仕上げ壁の落下防止構造とした。
本発明の請求項２に係る既設仕上げ壁の落下防止構造は、既設仕上げ壁に形成された孔に挿通され、少なくとも先端が躯体に埋設された注入口付アンカーピンと、前記注入口から躯体表面と既設仕上げ壁との間に注入されたエポキシ樹脂又はアクリル樹脂と、既設仕上げ壁表面に形成された短繊維が混入された透明アクリル樹脂系エマルジョン塗膜層とによって構成された既設仕上げ壁の落下防止構造とした。
本発明の請求項３に係る既設仕上げ壁の落下防止構造の、前記透明アクリル樹脂系エマルジョン塗膜層は、ローラー塗布又は吹き付けによって形成されたものであることを特徴としている。
本発明の請求項４に係る既設仕上げ壁の落下防止構造の、前記短繊維が混入された透明アクリル樹脂系エマルジョン塗膜層は、アクリル樹脂エマルジョン、アクリル共重合樹脂エマルジョン、アクリルシリコン共重合樹脂エマルジョンの群から少なくとも１つ選ばれたエマルジョンが、成膜後透明となったものであることを特徴としている。
本発明の請求項５に係る既設仕上げ壁の落下防止構造の、前記透明アクリル樹脂系エマルジョンは、長さ３〜１５ｍｍ、太さ１〜５０μｍのナイロン、ビニロン、ガラス等の短繊維が重量比において０．５〜５％混入されたものであることを特徴としている。
本発明の請求項６に係る既設仕上げ壁の落下防止工法は、既設仕上げ壁表面に、ナイロン、ビニロン、ガラス等の短繊維を混入した透明アクリル樹脂系エマルジョンをローラー塗布又は吹き付けることとした。
本発明の請求項７に係る既設仕上げ壁の落下防止工法は、既設仕上げ壁と躯体に穿孔し、注入口付アンカーピンを前記穿孔された孔に少なくとも先端が躯体に埋設するまで挿入固定し、前記アンカーピンの注入口からエポキシ樹脂又はアクリル樹脂を加圧注入して、躯体表面と既設仕上げ壁との間の空隙に充填し、既設仕上げ壁表面に、ナイロン、ビニロン、ガラス等の短繊維を混入した透明アクリル樹脂系エマルジョンをローラー塗布又は吹き付けることとした。
【発明の効果】
【００１１】
請求項１に係る発明によれば、既設仕上げ壁表面が短繊維が混入された透明アクリル樹脂系エマルジョン塗膜層によって被覆された既設仕上げ壁の落下防止構造としたので、工事期間を短縮して工事コストを低減し、新築当初の壁の風合を損なわずに景観を維持したまま、長期間に亘って変色することがなく、耐久性及び確実性の高い既設仕上げ壁の落下防止構造を提供することができる。
請求項２に係る発明によれば、前記請求項１に係る発明の既設仕上げ壁の落下防止構造にさらに、既設仕上げ壁に形成された孔に挿通され、少なくとも先端が躯体に埋設された注入口付アンカーピンと、前記注入口から躯体表面と既設仕上げ壁との間に注入されたエポキシ樹脂又はアクリル樹脂とを付加したので、請求項１に係る発明に比し、既設仕上げ壁の落下防止構造の耐久性及び確実性をさらに向上することができる。
請求項３に係る発明によれば、透明アクリル樹脂系エマルジョン塗膜層がローラー又は吹き付け塗布によって形成されるものであるので、タイル張りのように凹凸のあるものを含む種々の下地の形状に対応することができる。
請求項４に係る発明によれば、前記短繊維が混入された透明アクリル樹脂系エマルジョン塗膜層は、アクリル樹脂エマルジョン、アクリル共重合樹脂エマルジョン、アクリルシリコン共重合樹脂エマルジョンの群から少なくとも１つ選ばれたエマルジョンが、成膜後透明となったものであるので、透明性が高く新築当初の壁の風合・景観を維持したまま、長期間に亘って変色することがない既設仕上げ壁の落下防止構造とすることができる。
請求項５に係る発明によれば、透明アクリル樹脂系エマルジョン塗膜層は、既設仕上げ壁の落下防止構造の透明アクリル樹脂系エマルジョンを、長さ３〜１５ｍｍ、太さ１〜５０μｍのナイロン、ビニロン、ガラス等の短繊維が重量比において０．５〜５％混入したものとしているので、透明度が高い樹脂塗膜を形成することができ、塗膜の引張強度、引裂強度が向上し、新築当初の壁の景観を高度に維持することができる。
請求項６に係る発明によれば、既設仕上げ壁の落下防止工法を、既設仕上げ壁表面に、ナイロン、ビニロン、ガラス等の短繊維を混入した透明アクリル樹脂系エマルジョンをローラー塗布又は吹き付けることとしたので、工事期間を短縮して工事コストを低減し、新築当初の壁の風合を損なわずに景観を維持したまま、長期間に亘って変色することがなく、耐久性及び確実性の高い既設仕上げ壁の落下防止構造を提供することができる。
請求項７に係る発明によれば、既設仕上げ壁の落下防止工法を、既設仕上げ壁と躯体に穿孔し、注入口付アンカーピンを前記穿孔された孔に少なくとも先端が躯体に埋設するまで挿入固定し、前記アンカーピンの注入口からエポキシ樹脂又はアクリル樹脂を加圧注入して、躯体表面と既設仕上げ壁との間の空隙に充填し、既設仕上げ壁表面に、ナイロン、ビニロン、ガラス等の短繊維を混入した透明アクリル樹脂系エマルジョンをロール塗布するものとしたので、請求項１に係る発明に比し、既設仕上げ壁の落下防止構造の耐久性及び確実性をさらに向上することができる。
【実施例】
【００１２】
以下、本発明の具体例として、実施例を述べるが本発明はこの実施例に限定されるものではない。
＜短繊維混入透明塗材の調整＞
成膜後透明となる、固形分５０％の透明水性アクリルシリコン樹脂エマルジョン９０重量部に対し、長さ５ｍｍ、太さ２８μｍのビニル樹脂短繊維、ナイロン樹脂短繊維、ガラス短繊維等の短繊維２重量部を混入し、さらに、造膜助剤４重量部と分散剤・消泡剤等の添加剤４重量部を加えて攪拌する。
通常これら短繊維は、透明水性アクリルシリコン樹脂エマルジョンに混ぜたとき透明とならない。
本発明者らは、透明水性アクリル樹脂系エマルジョンに混入する短繊維の長さ、太さ及び混入割合を所定の範囲に設定することにより、塗膜が透明となり、所定の引張強度、引裂強度、接着力を有しつつ、適正な伸び率を確保して均一な膜厚とすることができることを発見し本発明に到達したものである。
透明水性アクリル樹脂系エマルジョンとしては、前記アクリルシリコン樹脂エマルジョンの他に、アクリル単独重合樹脂エマルジョンあるいはアクリル共重合樹脂エマルジョンを用いることができる。
これら３つのエマルジョンは、それぞれ単独で用いることができることは勿論、２以上のものを組み合わせて混合して用いることができる。
なお、本願明細書において配合割合を表すとき、断わりのない限り重量比で表している。
【００１３】
短繊維の材料としては、ビニル樹脂製、ナイロン樹脂製及びガラス繊維製を使用することができるが、ナイロン製が柔軟性に優れており、塗膜の可撓性が大きく下地の動きに対してよく追従し、塗膜の割れ、浮きはがれの発生をよりよく防止することができる。
ガラス繊維製は、強度の改善性に優れているが、細いため未加工で使用すると繊維と繊維の間に空気が入り、塗膜の透明性が劣ることとなるので、単繊維を数十本エポキシ樹脂等で結束することにより塗膜の透明性を確保することができる。
【００１４】
繊維長の範囲は、短いと強度不足となり、長いと繊維が毛羽立ったりささくれ立ったりして、仕上がりが悪くなるので、３〜１５ｍｍの範囲とするのが好ましく、５〜１０ｍｍの範囲がさらに好ましい。
【００１５】
繊維の太さの範囲は、ビニル樹脂製とナイロン樹脂製においては、繊維が細いと強度不足となり、太いと繊維が表面に出て塗膜表面にザラツキ感が出て好ましくない。
繊維太さの下限値はガラス繊維製で１μｍ、その上限値はビニル樹脂製とナイロン樹脂製で５０μｍ程度であり、１〜３０μｍとするのが好適である。
【００１６】
短繊維の添加量は、多ければ塗膜の引張強度と引裂強度は向上する反面、その伸び率は低下する。よって、必要な強度を確保するため、その下限を透明水性アクリル樹脂系エマルジョン対する重量比で０．５％程度とし、塗膜の可撓性を大きくして下地の動きに対して追従でき、塗膜の割れ、浮きはがれが発生しないようにするため、その上限を５％程度とすることが求められる。
【００１７】
このように調製された短繊維混入透明水性アクリル樹脂系エマルジョンは、短毛ローラー又はスプレイガンにて既設仕上げ壁表面に塗布するものである。
また、このアクリル樹脂は有機溶媒を使用しない水性エマルジョンであるので、作業環境を改善し得る。
【００１８】
＜施工手順＞
図１は、本発明の既設仕上げ壁の落下防止工法を用いて得られた落下防止構造を部分的に示す部分正面図、図２は、同じく既設仕上げ壁の落下防止構造の部分断面図、図３は、既設仕上げ壁の落下防止工法の作業手順を示すものである。
【００１９】
以下、図３に基づいて、本発明の既設仕上げ壁の落下防止構造を構築するための工法の作業手順について説明する。
先ず、テストハンマー等を用いて既設仕上げ壁表面を軽く打診し、躯体表面までの深さ、ひび割れ等を調べ、剥離した仕上げ壁の浮き部を確認して補強すべき部位をマーキングする。注入口付アンカーピン４の打ち込み数は、既設仕上げ壁の重量を考慮すると、平米当たり４本程度が適当である。
次いで、無振動電動ドリルを用いて、上述したマーキングに従ってタイル２に対し直角に躯体１に達するまで穿孔６する。次に後述する化粧キャップ５を収容するため、この孔径よりも径が大きい浅い孔７を穿つ、いわゆる２段掘を行う。
次いで、圧縮空気等で接着の妨げとなる穿孔内の切粉を除去する。
その後、前記孔に注入口付アンカーピンを躯体内に２０ｍｍ以上挿入し、拡張子（図示省略）を専用打込み棒にて打ち込んでその先端部を拡開させて躯体１に固着する。
なお、注入口付アンカーピン４は、図２に示されるように、基端を注入口とされ中空軸の軸方向中程から先端にスリット（図示省略）が設けられるとともに拡張子を内蔵しており、その先端部が拡張子により拡開されたときに躯体１に食い込む３個のＣ型リング８が先端部に設けられた構造を有するものである。
【００２０】
次に、手動式注入器を用いて、短繊維を含有しないエポキシ樹脂をアンカーピンの注入口より徐々に充填する。なお、タイル等の既設仕上げ壁に浮きが生じている場合には、図１において円形で示すように、浮き部９にエポキシ樹脂が充填されるまで注入する。
充填が終了した段階で、注入口をタイルと同系色に焼付けした化粧キャップをプラスチックハンマー等を用いて打ち込み装着する。化粧キャップをタイルと同系色にするのは、補修工事を実施したことを視認し難くして建築物や構築物の風合、景観を保ちその価値を下げないためである。
以上の説明において、注入口付アンカーピンを躯体に打ち込み、躯体と既設仕上げ壁との間にエポキシ樹脂を注入・充填する工法を実施しているが、前記エポキシ樹脂はアクリル樹脂でも良い。また、注入口付アンカーピンは、タイルのほぼ中央に打ち込んでいるが、タイル目地に打ち込んでも同様の効果が得られるものである。
さらには、躯体や既設仕上げ壁の状態が良いときは、上述の穿孔、樹脂注入工程は不要であり、次の工程より実施すれば良い。このときの工法が請求項６に係る発明であり、これにより構築される既設仕上げ壁落下防止構造が、請求項１に係る発明である。
【００２１】
短繊維混入透明水性アクリル樹脂系エマルジョンを既設仕上げ壁表面に塗布する前処理として、外壁タイル面を高圧水洗い等で洗浄する。
洗浄乾燥後、短繊維混入透明塗材の付着力を増すために、短繊維を含まない溶剤型透明アクリル樹脂系樹脂コートシーラーを、既設仕上げ壁表面にローラー、刷毛等で約０．１５Ｋｇ／ｍ２塗布して、下塗り層（第１層）を形成する。
このコートシーラーの樹脂として具体的には、基剤としてアクリルシリコン系樹脂ワニス１３に対して、硬化剤としてアクリルシリコン系樹脂用触媒溶液１を配合したものを用いた。
【００２２】
次いで、段落００１２の＜短繊維混入透明塗材の調整＞の項において既に説明した、本発明の特徴である短繊維混入透明水性アクリルシリコン樹脂エマルジョンを、繊維の毛羽立ち、樹脂だまりがなく、塗膜厚保が均一になるように、短毛ローラー、ゴムベラ、吹き付け等で約０．４Ｋｇ／ｍ２塗布し、中塗り層（１回目）を形成する。
中塗り層（１回目）乾燥後、好ましくは中１日、前記エマルジョンを短毛ローラー、ゴムベラ、吹き付け等で０．３〜０．４Ｋｇ／ｍ２塗布し、中塗り層（２回目）を形成する。
この短繊維混入透明水性アクリル樹脂系エマルジョンの２層の塗布層が乾燥して、透明アクリル樹脂系エマルジョン塗膜層となる。
次いで中塗り層（２回目）乾燥後、好ましくは中１日、短繊維を含有しない弱溶剤型透明アクリル樹脂トップコートをローラー、刷毛等で塗布する。
トップコートの樹脂として具体的には、基剤として２％添加剤を添加したアクリルシリコン系樹脂ワニス１１に対して、硬化剤としてアクリルシリコン系樹脂用触媒溶液１を配合したものを用いた。
なお、添加剤の添加量を増やしていくことにより、トップコートの艶を少しずつ減らしていくことができる。
このときの塗布量は０．２〜０．３Ｋｇ／ｍ２とするが、透明アクリル樹脂系エマルジョン塗膜層となじませ、長期間に亘って該途膜層を保護するために、２回塗りすることが望ましい。
【００２３】
以上説明した本発明の落下防止工法により改修された既設仕上げ壁の落下防止構造は、主として図２に断面図として示すように、既設仕上げ壁であるタイル２の略中央部に穿設された孔６に挿通され、先端が躯体１内に２０ｍｍ以上埋設された注入口付アンカーピン４と、前記注入口から躯体表面１と既設仕上げ壁２との間に注入されたエポキシ樹脂又はアクリル樹脂１０と、既設仕上げ壁２の表面に形成された短繊維が混入された透明アクリル樹脂系エマルジョン塗膜層１１によって構成される、請求項２に係るものである。
【作用】
【００２４】
既設仕上げ壁表面に形成された短繊維が混入された透明アクリル樹脂系エマルジョン塗膜層１１は、混入されたビニル樹脂短繊維、ナイロン樹脂短繊維、ガラス短繊維等の短繊維によって、引張強度、引裂き強度が強化され、既設仕上げ壁２表面に強固に接着して、短繊維が混入された透明アクリル樹脂系エマルジョン塗膜層１１自体により、既設仕上げ壁２が一体化された状態を作り出し、この構造により、仮令既設仕上げ壁２の一部が躯体１から剥離しても、該剥離部すなわち浮き部９は、その塗膜層が未だ剥離していない仕上げ壁表面に形成されている透明アクリル樹脂系エマルジョン塗膜層１１と引き裂かれ、破断されない限り剥落することはない。
さらに、注入口付アンカーピン４を躯体１に打ち込んだときは、この注入口付アンカーピン４は、アンカー作用により既設仕上げ壁２を躯体表面に押し付けるとともに既設仕上げ壁２を懸垂支持するので、透明アクリル樹脂系エマルジョン塗膜層１１と協同して既設仕上げ壁２の剥落を防止し得る。
【図面の簡単な説明】
【００２５】
【図１】本発明の既設仕上げ壁の落下防止構造を示す部分正面図である。
【図２】本発明の既設仕上げ壁の落下防止構造を示す部分断面図である。
【図３】本発明の既設仕上げ壁の落下防止工法の作業手順を示すものである。
【符号の説明】
【００２６】
１    躯体
２    仕上げ壁材
３    モルタル
４    注入口付アンカーピン
５    化粧キャップ
９    浮き部
１０  充填エポキシ樹脂
１１  透明アクリル樹脂系エマルジョン塗膜層
【図１】
2007284937.tif 000003
【図２】
2007284937.tif 000004
【図３】
2007284937.tif 000005